ГЕТОРОГЕННЫЙ КАТАЛИЗАТОР И СПОСОБ ПОЛУЧЕНИЯ БЕНЗИНА-АЛКИЛАТА

1. Твердый гетерогенный сверхкислотный катализатор для получения бензина-алкилата путем контактирования жидкой смеси изобутана и бутенов с этим катализатором, представляющим собой пористую композицию из наноразмерных частиц «расширенного» интеркалированного графита, и нанесенную на частицы такого графита неорганическую кислоту на основе металлосиликатов циркония, промотированных сульфатами цинка, никеля и их смесями, имеющую общую формулу
2+
2+
где М=Zn или Ni.
2. Катализатор по п.1, отличающийся тем, что его получают в две стадии, на первой стадии формируют шаблон-подложку из наночастиц интеркалированного графита; на второй стадии на частицы "расширенного графита" наносят сверхкислоту на основе цирконийсиликата, промотированного сульфатами цинка, никеля или их смесями.
3. Катализатор по п.1, отличающийся тем, что массовая доля наноразмерных частиц "расширенного графита" составляет, по крайней мере, 50%.
4. Катализатор по п.1, отличающийся тем, что он дополнительно содержит 1,0 мас.% платины или 0,5 мас.% палладия.
5. Катализатор по п.3, отличающийся тем, что платину или палладий в основу катализатора вводят в форме хлоридов тетрамминов этих металлов.
кат
6. Способ получения бензина-алкилата путем алкилирования изобутана смесью бутенов в присутствии катализатора по одному из пп.1-4 при температуре от 50 до 70°С, давлении от 1,7 до 3,0 МПа, мольном отношении изобутан-бутены 15:1, объемной скорости подачи сырья от 6,4 до 8,5 г/мл. ч, и последующей возможной регенерацией указанного катализатора.
-1
7. Способ по п.6, отличающейся тем, что регенерацию катализатора проводят, промывая его смесью равных объемов тетрахлорметана и изобутана при объемной скорости подачи смеси 1 ч при температуре 80-100°С и давлении 2,5 МПа в течение 4-6 ч.